(57)【要約】【課題】指紋除去性に優れ、干渉縞のないＢＡ仕上げステンレス鋼板を提供する。【解決手段】ＢＡ仕上げステンレス鋼板表面に不連続クリア塗膜を形成したことを特徴とする。【選択図】　なし【特許請求の範囲】
【請求項１】
ＢＡ仕上げステンレス鋼板表面に、不連続クリア塗膜を形成したことを特徴とする指紋除去性に優れたＢＡ仕上げステンレス鋼板。
【発明の詳細な説明】
【０００１】
【発明の属する技術分野】
本発明は、付着した指紋を簡単に除去できる家電機器の筐体、内装材などに好適なＢＡ仕上げステンレス鋼板に関する。
【０００２】
【従来の技術】
最近、家電機器の筐体や内装材などに清潔感、高級感の志向からステンレス鋼板が多用されるようになってきた。鏡面外観を有するＢＡ仕上げステンレス鋼板もＡＶ機器筐体に用いられている。ステンレス鋼板無垢では、付着した指紋が拭き取り難いことから、鋼素地を活かす目的でステンレス鋼板表面にクリア塗膜を形成したクリア塗装ステンレス鋼板も使用されている。
【０００３】
【発明が解決しようとする課題】
ＢＡ仕上げステンレス鋼板は、その外観故に付着した指紋が目立ち易く、また、指紋拭き取りに際して指紋が引き伸ばされ、完全に除去されず、指紋の拭き取り跡を視認し易い。これを改善するため、ＢＡ仕上げステンレス鋼板表面にクリア塗膜を形成する方法が挙げられる。
【０００４】
しかし、ＢＡ仕上げステンレス鋼板表面にクリア塗膜を形成すると、酸洗仕上げステンレス鋼板や機械研摩仕上げステンレス鋼板にクリア塗膜を形成したものには見られない、強い干渉縞が発生する。ＢＡ仕上げ以外のステンレス鋼板をベースにしたクリア塗装では、クリア塗膜厚さを可視光波長の１〜２倍程度以上、すなわち、１〜１．５μｍ程度以上形成すれば、干渉光が弱められて干渉縞が消失する。鏡面外観を有するＢＡ仕上げステンレス鋼板をベースにすると、クリア塗膜を１０μｍ以上形成しなければ、干渉縞を抑制することができない。
【０００５】
原因はＢＡ仕上げステンレス鋼板表面の反射光量がＢＡ仕上げ以外のステンレス鋼板にクリア塗膜を設けたものよりも著しく高いためと考えられる。６０度光沢値を比較しても、ＢＡ仕上げステンレス鋼板では５００〜６００以上であるのに対し、ＢＡ仕上げ以外の仕上げとして一般的なＮｏ．４仕上げやＨＬ仕上げステンレス鋼板では２００〜３００程度である。また、ＢＡ仕上げステンレス鋼板表面とクリア塗膜内表面とが極めて高い平行面関係にあることから、干渉光量も多く干渉縞が発生し易いなどの問題がある。
【０００６】
【課題を解決するための手段】
本発明は、このような問題を解消すべく案出されたものであり、ＢＡ仕上げステンレス鋼板表面に、不連続クリア塗膜を形成したことを特徴とする指紋除去性に優れたＢＡ仕上げステンレス鋼板とした。これにより、干渉縞を発生させることなく、低コストで優れた指紋拭き取りを発現できる。
【０００７】
【発明の実施の形態】
本発明者等は、クリア塗膜を薄膜化しても、干渉縞が発生せずに指紋除去性を付与する方法について種々検討した。その結果、ＢＡ仕上げステンレス鋼板表面に形成するクリア塗膜を不連続とすることで、薄膜でも干渉縞が発生せず、かつ、指紋拭き取りも容易な指紋除去性を付与することを見出した。
【０００８】
本発明では、指紋を拭き取っても跡が目立ち易いＢＡ仕上げステンレス鋼板表面に、不連続クリア塗膜を形成することにより、容易に指紋が拭き取れ、指紋の痕跡を残さない程度まで指紋除去性を発現できる。ＢＡ仕上げステンレス鋼板表面に、不連続クリア塗膜を形成しても干渉縞が発生しないメカニズムは、クリア塗膜が厚いと前記したように、鋼板表面とクリア塗膜内表面とが極めて高い平行関係にあり、干渉光量も多くなり干渉縞の発生を抑制できないが、クリア塗膜を不連続にすることで、平行面に関係せず、干渉光がほとんどないことにあると考えられる。
【０００９】
ＢＡ仕上げステンレス鋼板表面に形成するクリア塗膜の樹脂系は特に限定されないが、例えば、ポリエステル樹脂、高分子ポリエステル樹脂、アクリル樹脂、アクリルシリコーン樹脂、エポキシ樹脂、ウレタン樹脂、フッ素樹脂などを用いることができる。クリア塗膜を形成する方法も特に限定されず、公知の塗装方法でよく、例えば、樹脂を溶解した塗料もしくは樹脂を分散した塗料をスプレー塗装する方法、樹脂が水溶性またはエマルジョンの塗料である場合は静電塗装する方法などがある。これらの方法で鋼板表面に不連続塗膜を形成するためには、吐出量や圧力などの条件を適宜調整する必要がある。
【００１０】
ＢＡ仕上げステンレス鋼板表面に形成するクリア塗膜量は特に限定されないが、全面を被覆しないようにすることから、乾燥塗膜量として０．１〜２．０ｇ／ｍ２程度であることが好ましい。クリア塗膜量が０．１ｇ／ｍ２未満では、塗膜の被覆面積に比べて鋼板表面の露出面積が広く、付着した指紋を容易に拭き取ることができない。クリア塗膜量が２．０ｇ／ｍ２を越えると、鋼板表面全面を被覆する可能性が高く、鋼板表面と塗膜内表面が平行面配置に伴い干渉光量の増大による干渉縞発生を誘引する。
【００１１】
ＢＡ仕上げステンレス鋼板としては、ＢＡ仕上げであれば鋼種に限定されず、フェライト系、オーステナイト系、マルテンサイト系のいずれでもよい。ＢＡ仕上げステンレス鋼板は必要に応じて常法による脱脂、酸洗、リン酸塩処理、クロメート処理、クロムフリー処理などの塗装前処理が施される。次いで、クリア塗料を不連続に塗装し、必要に応じて裏面にロールコート法などにより、塗料を塗装した後、加熱乾燥し直ちに冷却して当該不連続クリア塗膜を形成する。
【００１２】
【実施例】
以下、実施例について説明する。
実施例１；
板厚０．５ｍｍのＳＵＳ４３０ＢＡ仕上げステンレス鋼板に脱脂処理を施し、水溶性ウレタン樹脂系クリア塗料をロータリー式静電塗布装置により、乾燥塗膜量として０．４ｇ／ｍ２塗装し、１２０℃で加熱乾燥して不連続クリア塗膜を形成した。得られたＢＡ仕上げステンレス鋼板は優れた鏡面外観を呈し、指紋を付着したところ、指紋自体も目立ち難く、布で乾拭きすることによって容易に指紋を除去できた。
【００１３】
実施例２；
板厚０．４ｍｍのＳＵＳ３０４ＢＡ仕上げステンレス鋼板に脱脂処理を施し、水溶性アクリル樹脂系クリア塗料をロータリー式静電塗布装置により、乾燥塗膜量として０．７ｇ／ｍ２塗装し、１２０℃で加熱乾燥して不連続クリア塗膜を形成した。得られたＢＡ仕上げステンレス鋼板は優れた鏡面外観を呈し、指紋を付着したところ、指紋自体も目立ち難く、布で乾拭きすることによって容易に指紋を除去できた。
【００１４】
実施例３；
板厚０．４ｍｍのＳＵＳ３０４ＢＡ仕上げステンレス鋼板に脱脂処理を経て塗布型クロメート処理を施し、ポリエステル樹脂系クリア塗料をスプレーガンにより、乾燥塗膜量として１．２ｇ／ｍ２塗装し、２１０℃で焼付乾燥して不連続クリア塗膜を形成した。得られたＢＡ仕上げステンレス鋼板は優れた鏡面外観を呈し、指紋を付着したところ、指紋自体も目立ち難く、布で乾拭きすることによって容易に指紋を除去できた。
【００１５】
実施例４；
板厚０．５ｍｍのＳＵＳ４３０ＢＡ仕上げステンレス鋼板に脱脂処理を経て塗布型クロメート処理を施し、アクリル樹脂系クリア塗料をスプレーガンにより、乾燥塗膜量として１．０ｇ／ｍ２塗装し、２３０℃で焼付乾燥して不連続クリア塗膜を形成した。得られたＢＡ仕上げステンレス鋼板は優れた鏡面外観を呈し、指紋を付着したところ、指紋自体も目立ち難く、布で乾拭きすることによって容易に指紋を除去できた。
【００１６】
比較例１；
板厚０．５ｍｍのＳＵＳ４３０ＢＡ仕上げステンレス鋼板に脱脂処理を経て塗布型クロメート処理を施し、アクリル樹脂系クリア塗料をロールコーターにより、乾燥塗膜量として６．０ｇ／ｍ２塗装し、２３０℃で焼付乾燥してクリア塗膜を形成した。得られたＢＡ仕上げステンレス鋼板は強い干渉縞の目立つ外観を呈し、指紋を付着したところ、指紋はやや目立つが、布で乾拭きすることによって容易に指紋を除去できた。
【００１７】
比較例２；
板厚０．４ｍｍのＳＵＳ３０４ＢＡ仕上げステンレス鋼板に脱脂処理を経て塗布型クロメート処理を施し、ポリエステル樹脂系クリア塗料をカーテンコーターにより、乾燥塗膜量として２．０ｇ／ｍ２塗装し、２１０℃で焼付乾燥して不連続クリア塗膜を形成した。得られたＢＡ仕上げステンレス鋼板は強い干渉縞の目立つ外観を呈し、指紋を付着したところ、指紋は目立ち難く、布で乾拭きすることによって容易に指紋を除去できた。
【００１８】
比較例３；
板厚０．４ｍｍのＳＵＳ３０４ＢＡ仕上げステンレス鋼板に未処理のまま、指紋を付着したところ、指紋は目立ち易く、布で乾拭きしても指紋は容易に拭き取れず指紋跡が残った。
【００１９】
本発明にしたがったＢＡ仕上げステンレス鋼板表面に不連続クリア塗膜を形成したものは、いずれも干渉縞のない鏡面外観を呈し、優れた指紋除去性が得られた。これに対して、比較例のＢＡ仕上げステンレス鋼板は指紋除去性に優れるものの、強い干渉縞の外観を呈する。あるいは、外観は優れるものの、指紋除去性が劣るものであった。
【００２０】
【発明の効果】
以上に説明したように、ＢＡ仕上げステンレス鋼板表面に不連続クリア塗膜を形成することによって、干渉縞を発生することなく、低コストで優れた指紋除去性を発現することができる。